ПОЛИОЛЕФИНОВАЯ ПЛЕНКА ДЛЯ ПРИМЕНЕНИЯ В УПАКОВКЕ

1. Пленка, содержащая термопластичную композицию, где композиция содержит непрерывную фазу, которая включает полиолефиновый матричный полимер и добавку нановключения, диспергированную в непрерывной фазе в форме дискретных доменов, где в композиции определяется поровая сеть, которая включает множество нанопор со средним размером поперечного сечения приблизительно 800 нанометров или меньше.
2. Пленка по п.1, где нанопоры характеризуются средним размером поперечного сечения от приблизительно 5 до приблизительно 700 нанометров и предпочтительно от приблизительно 10 до приблизительно 500 нанометров.
3. Пленка по п.1, где нанопоры характеризуются средним осевым размером от приблизительно 100 до приблизительно 5000 нанометров, предпочтительно от приблизительно 50 до приблизительно 2000 нанометров и более предпочтительно от приблизительно 100 до приблизительно 1000 нанометров.
4. Пленка по п.1, где полиолефиновый матричный полимер характеризуется показателем текучести расплава от приблизительно 0,5 до приблизительно 80 грамм на 10 минут, в некоторых вариантах осуществления от приблизительно 1 до приблизительно 40 грамм на 10 минут и в некоторых вариантах осуществления от приблизительно 5 до приблизительно 20 грамм на 10 минут, определенным при нагрузке 2160 грамм и при 230°C в соответствии с ASTM D1238.
5. Пленка по п.1, где полиолефиновый матричный полимер представляет собой гомополимер пропилена, сополимер пропилена/α-олефина, сополимер этилена/α-олефина или их комбинацию.
6. Пленка по п.1, где полиолефиновый матричный полимер представляет собой, по сути, изотактический гомополимер полипропилена или сополимер, содержащий по меньшей мере приблизительно 90 вес.% пропилена.
7. Пленка по п.1, где непрерывная фаза составляет от приблизительно 60 вес.% до приблизительно 99 вес.% термопластичной композиции.
8. Пленка по п.1, где добавка нановключения представляет собой жидкость или полутвердое вещество при комнатной температуре.
9. Пленка по п.1, где добавка нановключения представляет собой полимер, содержащий неполярный компонент.
10. Пленка по п.9, где полимер представляет собой микрокристаллический полиолефиновый воск.
11. Пленка по п.9, где полимер дополнительно содержит полярный компонент.
12. Пленка по п.11, где полимер представляет собой функционализированный полиолефин.
13. Пленка по п.12, где функционализированный полиолефин представляет собой полиэпоксид.
14. Пленка по п.1, где добавка нановключения характеризуется показателем текучести расплава от приблизительно 0,1 до приблизительно 100 грамм на 10 минут, предпочтительно от приблизительно 0,5 до приблизительно 50 грамм на 10 минут и более предпочтительно от приблизительно 5 до приблизительно 15 грамм на 10 минут, определенным при нагрузке 2160 грамм и при температуре, по меньшей мере приблизительно на 40°C выше температуры плавления в соответствии с ASTM D1238.
15. Пленка по п.1, где отношение показателя текучести расплава полиолефинового матричного полимера к показателю текучести расплава добавки нановключения составляет от приблизительно 0,2 до приблизительно 8, предпочтительно от приблизительно 0,5 до приблизительно 6 и более предпочтительно от приблизительно 1 до приблизительно 5.
16. Пленка по п.1, где добавка нановключения находится в форме наноразмерных доменов, где наноразмерные домены характеризуются средним размером поперечного сечения от приблизительно 1 нанометра до приблизительно 1000 нанометров.
17. Пленка по п.1, где добавка нановключения составляет от приблизительно 0,05 вес.% до приблизительно 20 вес.% композиции, исходя из веса непрерывной фазы.
18. Пленка по п.1, где композиция дополнительно содержит добавку микровключения, диспергированную в непрерывной фазе в форме дискретных доменов.
19. Пленка по п.18, где добавка микровключения представляет собой полимер.
20. Пленка по п.19, где полимер добавки микровключения представляет собой сополимер стирола, фторполимер, поливиниловый спирт, поливинилацетат или сложный полиэфир.
21. Пленка по п.19, где полимер добавки микровключения представляет собой полимолочную кислоту.
22. Пленка по п.19, где полимер добавки микровключения характеризуется температурой стеклования приблизительно 0°C или больше, предпочтительно от приблизительно 5°C до приблизительно 100°C, более предпочтительно от приблизительно 30°C до приблизительно 80°C и еще более предпочтительно от приблизительно 50°C до приблизительно 75°C.
23. Пленка по п.19, где добавка микровключения характеризуется показателем текучести расплава от приблизительно 5 до приблизительно 200 грамм на 10 минут, предпочтительно от приблизительно 20 до приблизительно 150 грамм на 10 минут и более предпочтительно от приблизительно 40 до приблизительно 100 грамм на 10 минут, определенным при нагрузке 2160 грамм и при температуре 210°C.
24. Пленка по п.19, где отношение показателя текучести расплава добавки микровключения к показателю текучести расплава полиолефинового матричного полимера составляет от приблизительно 0,5 до приблизительно 10, предпочтительно от приблизительно 1 до приблизительно 8 и более предпочтительно от приблизительно 2 до приблизительно 6.
25. Пленка по п.18, где отношение модуля упругости Юнга полиолефинового матричного полимера к модулю упругости Юнга добавки микровключения составляет от приблизительно 1 до приблизительно 250, предпочтительно от приблизительно 2 до приблизительно 100 и более предпочтительно от приблизительно 2 до приблизительно 50.
26. Пленка по п.18, где добавка микровключения находится в форме микроразмерных доменов со средним осевым размером от приблизительно 1 микрометра до приблизительно 400 микрометров.
27. Пленка по п.18, где добавка микровключения составляет от приблизительно 1 вес.% до приблизительно 30 вес.% композиции, исходя из веса непрерывной фазы.
28. Пленка по п.1, где термопластичная композиция дополнительно содержит модификатор поверхности раздела фаз.
29. Пленка по п.1, где поровая сеть дополнительно включает микропоры.
30. Пленка по п.1, где поровая сеть распределена практически однородным образом по всей композиции.
31. Пленка по п.1, где нанопоры распределены в параллельных в целом колонках.
32. Пленка по п.1, где общий объем пор композиции составляет от приблизительно 15% до приблизительно 80% на кубический сантиметр.
33. Пленка по п.1, где нанопоры составляют приблизительно 20 об.% или больше от общего объема пор композиции.
3
3
3
3
3
3
3
34. Пленка по п.1, где термопластичная композиция характеризуется плотностью приблизительно 0,90 г/см или меньше, предпочтительно приблизительно 0,85 г/см или меньше, более предпочтительно приблизительно 0,80 г/см или меньше, более предпочтительно от приблизительно 0,10 г/см до приблизительно 0,75 г/см и еще более предпочтительно от приблизительно 0,20 г/см до приблизительно 0,70 г/см.
2
2
2
2
35. Пленка по п.1, где пленка характеризуется скоростью проникновения водяных паров приблизительно 300 г/м/24 часа или больше, предпочтительно приблизительно 500 г/м-24 часа или больше, более предпочтительно приблизительно 1000 г/м-24 часа или больше и еще более предпочтительно от приблизительно 3000 до приблизительно 15000 г/м-24 часа.
36. Пленка по п.1, где пленка представляет собой многослойную пленку, которая содержит сердцевинный слой и по меньшей мере один внешний слой, где сердцевинный слой, внешний слой или и тот и другой содержат термопластичную композицию.
37. Пленка по п.1, где пленка представляет собой пленку, полученную экструзией с раздувкой.
38. Пленка по п.1, где пленка представляет собой пленку, отлитую из раствора.